(57)【特許請求の範囲】
【請求項１】
溶銑を上底吹き転炉に装入し、上吹きランスから酸素含有ガスと共に粉体副原料を溶銑に吹き付けて吹錬する際に用いる転炉吹錬用上吹きランスであって、
前記酸素含有ガスおよび前記粉体副原料の流路を有するランス内管と、
該ランス内管の前記流路に連通して延設される２孔以上のノズル孔を有するノズル部とを有し、
前記ノズル孔のノズル中心軸が、前記流路のランス中心軸に対して傾斜しており、前記ノズル孔がそれぞれ、以下の（１）式を満たすことを特徴とする転炉吹錬用上吹きランス。
０．１９≦Ｌ／Ｌ０≦０．８２      ・・・（１）
ここで、Ｌ０：前記ランス中心軸を含み、かつ前記ランス内管の流路と前記ノズル孔との境界面を二等分する断面において、前記境界面上でランスの最も下流側の点を通り、前記ランス中心軸に垂直な直線上で前記ノズル孔を横断する線分の長さ
Ｌ：前記ランス内管の流路の範囲内で前記ランス中心軸に垂直な横断面へ前記横断する線分を投影したときに前記横断面上に投影される線分の長さ
【請求項２】
請求項１に記載の転炉吹錬用上吹きランスを用いて吹錬を行う溶銑の精錬方法であって、
溶銑を上底吹き転炉に装入し、前記転炉吹錬用上吹きランスから酸素含有ガスと共に粉体副原料を前記溶銑に吹き付けて吹錬することを特徴とする溶銑の精錬方法。
【発明の詳細な説明】
【技術分野】
【０００１】
本発明は、製鋼用転炉において精錬用ガスおよび粉体を溶銑浴面に吹き付けて吹錬する際に用いる転炉吹錬用上吹きランス、およびその転炉吹錬用上吹きランスを用いた溶銑の精錬方法に関する。
【背景技術】
【０００２】
例えば、酸素上吹き転炉製鋼法における予備脱りん精錬において、溶鉄の表面に生石灰等の粉体を酸素ジェットと共に吹き付ける方法が用いられている。このとき、酸素ジェットと溶銑との衝突面、いわゆる火点に粉体を吹き込むことによって、滓化が促進され反応効率が向上する。よって、この方法では、粉体をできる限り高速度で吹き込み、着実に火点に到達させる必要がある。【０００３】
ただし、粉体吹き込み速度を増加させると、粉体によるノズルの摩耗が問題となる。ノズルの摩耗が進行してノズルを冷却する冷却水の流路に穴が開き、冷却水漏れが起こると重大な操業阻害となり、生産性の低下を招く。また、ノズルの摩耗が著しくなると精錬挙動が変化し、吹錬制御が困難になるという問題もある。予備脱りん精錬に限らず、予備脱りん精錬を施されていない溶銑や予備脱りん精錬を施された溶銑に対して脱炭精錬を施す際においても、上吹きランスから生石灰や鉱石等の粉体を吹き込む際には同様の課題がある。【０００４】
そこで、この課題を解決するために、例えば、特許文献１ではノズル孔の内面に電気めっきによる硬質クロムめっきを施すことで摩耗を抑制する方法が開示されている。しかしながら、ここで開示されている方法は、ノズルの耐摩耗性は向上するものの粉体のノズル孔内面への衝突自体は抑制されない。また、ノズル孔内へ硬質クロムめっきを施すことは簡易な方法とは言い難い。【０００５】
さらに、実操業ではスピッティング抑制の観点から、ジェットの動圧を分散させるため、ノズルに傾斜角を付与して多孔化するのが一般的である。そこで、粉体によるノズルの摩耗は、ノズルの配置やノズル傾斜角度にも大きく依存すると考えられる。例えば、単孔ノズルを用いれば酸素ガスとともにノズル内を通過する粉体の大半は、たとえ粉体がガス流れに乗らずに直進したとしても、ノズル内壁に衝突しないと推定でき、摩耗し難いと考えられる。一方、多孔ノズルの場合はランス内管の軸方向に対してノズル内壁が角度を持つため、粉体がガス流れに乗らなければ確実にノズル内壁に衝突するため、摩耗しやすいと考えられる。したがって、ノズルの材質によらず、かつ多孔ランス構造を前提とした粉体によるノズル摩耗抑制技術が必要と考えられる。【０００６】
多孔ランス構造を前提とした技術として、例えば、特許文献２には、上吹きランスから粉体を吹き込むに際し、ノズルスロート部の横断面積の総和とランス内管流路の横断面積との比を調整して、粉体がノズル部を通過する際の分布を変える方法が記載されている。しかし、その方法はスピッティングの抑制を目的としていて、ノズル摩耗抑制との関係は記載されていない。また、ランス内管の軸方向に対してノズル内壁が角度を持つため、粉体がノズル部を通過する際の分布を変えることができたとしても、やはり、前述のように、粉体がノズル内壁に衝突する可能性が高く、ノズル孔の摩耗を抑制することは困難であると考えられる。
【先行技術文献】
【特許文献】
【０００７】
【特許文献１】特開２００３−２１３３１８号公報
【特許文献２】特開２０１２−２５１１９９号公報
【発明の概要】
【発明が解決しようとする課題】
【０００８】
本発明は前述の問題点を鑑み、ランス内管の軸方向に対してノズル内壁が角度を持つ多孔ノズルを有し、これらのノズル孔の摩耗を抑制できる転炉吹錬用上吹きランスおよびその転炉吹錬用上吹きランスを用いた溶銑の精錬方法を提供することを目的とする。
【課題を解決するための手段】
【０００９】
上吹きランスから酸素含有ガスとともに粉体副原料を上吹きする場合、通常は、上吹きランスの上端部において酸素含有ガスの配管と粉体副原料の配管とが接続されており、そこで酸素含有ガスと粉体副原料とが混合される。そして、酸素含有ガス及び粉体副原料の混合体は、１本のランス内管の内部を通って、ランス内管の先端に接続されるノズル部の１個又は２個以上の噴出孔（ノズル孔）から噴出される。【００１０】
本発明者らは、ランス内管の軸方向に対してノズル内壁が角度を持つ多孔ノズル、つまりランス内管が有する酸素含有ガス及び粉体副原料の流路の中心軸に対してノズル孔の中心軸が傾斜している多孔ノズルを有する上吹きランスを用いる場合、ノズル孔とランス内管の流路との接合位置により粉体挙動を制御し、ノズル摩耗を抑制することを検討した。以下、ランス内管流路の内壁面において、ランス内管の流路とノズル孔との境界部で区切られた仮想のランス内管の流路の内壁面を「境界面」と表現する。【００１１】
図１は、１つのノズルに対し、ランス中心軸を含み、かつ上記した境界面を二等分する断面を示している。図１において、境界面上でランスの最も下流側の点を通り、ランス中心軸に垂直な直線を直線Ａと定義する。そして、その直線Ａ上でノズル孔を横断する線分を横断線分Ｂと定義する。さらに、ランス内管の流路の範囲内でランス中心軸に垂直な横断面へ横断線分Ｂを投影したときに横断面上に投影される線分を線分Ｃと定義する。本発明者らは、横断線分Ｂの長さＬ0と線分Ｃの長さＬとの比Ｌ／Ｌ０が下記（１）式を満たすことによって、ノズル摩耗を抑制できることを見出した。また、多孔ノズルを有する上吹きランスの場合は、ランス中心軸から傾斜しているすべてのノズルで下記（１）式を満たすものとする。
０．１９≦Ｌ／Ｌ０≦０．８２      ・・・（１）【００１２】
本発明は、以下の通りである。
［１］溶銑を上底吹き転炉に装入し、上吹きランスから酸素含有ガスと共に粉体副原料を溶銑に吹き付けて吹錬する際に用いる転炉吹錬用上吹きランスであって、
前記酸素含有ガスおよび前記粉体副原料の流路を有するランス内管と、
該ランス内管の前記流路に連通して延設される２孔以上のノズル孔を有するノズル部とを有し、
前記ノズル孔のノズル中心軸が、前記流路のランス中心軸に対して傾斜しており、前記ノズル孔がそれぞれ、以下の（１）式を満たすことを特徴とする転炉吹錬用上吹きランス。
０．１９≦Ｌ／Ｌ０≦０．８２      ・・・（１）
ここで、Ｌ0：前記ランス中心軸を含み、かつ前記ランス内管の流路と前記ノズル孔との境界面を二等分する断面において、前記境界面上でランスの最も下流側の点を通り、前記ランス中心軸に垂直な直線上で前記ノズル孔を横断する線分の長さ
Ｌ：前記ランス内管の流路の範囲内で前記ランス中心軸に垂直な横断面へ前記横断する線分を投影したときに前記横断面上に投影される線分の長さ
［２］上記［１］に記載の転炉吹錬用上吹きランスを用いて吹錬を行う溶銑の精錬方法であって、
溶銑を上底吹き転炉に装入し、前記転炉吹錬用上吹きランスから酸素含有ガスと共に粉体副原料を前記溶銑に吹き付けて吹錬することを特徴とする溶銑の精錬方法。
【発明の効果】
【００１３】
本発明によれば、酸素含有ガスおよび粉体副原料を上吹きすることによるノズルの摩耗を抑制でき、精錬用ランスの耐摩耗寿命を長くすることが可能となる。
【図面の簡単な説明】
【００１４】
【図１】図１は、横断線分Ｂの長さＬ０と線分Ｃの長さＬとを説明するための図である。
【図２】図２は、多孔ランスの先端部分の断面概略図である。
【図３】図３は、Ｌ／Ｌ０の違いによる摩耗係数の変化を示した図である。
【発明を実施するための形態】
【００１５】
以下、本発明の実施形態について、図面を参照しながら説明する。本発明に係る転炉吹錬用上吹きランスは、酸素含有ガスと共に粉体副原料を転炉に装入した溶銑に吹き付けて吹錬する際に用いられる。
【００１６】
図２は、多孔ランスの先端部分の断面概略図である。例２０２は、本発明に係る上吹きランス１の先端部分の断面概略図であり、図１の例１０２と対応している。つまり例２０２に示す断面は、ランス中心軸２ｄを含み、かつ且つ境界面４を二等分する断面である。一方、図２の例２０１は、第１の比較例である上吹きランス５の先端部分の断面概略図であり、図１の例１０１と対応している。つまり、図２の例２０１に示す断面は、ランス中心軸６ｄを含み、かつ且つ境界面８を二等分する断面である。さらに、図２の例２０３は、第２の比較例である上吹きランス９の先端部分の断面概略図であり、図１の例１０３と対応している。つまり、図２の例２０３に示す断面は、ランス中心軸１０ｄを含み、かつ且つ境界面１２を二等分する断面である。なお、図２に示す例では、２孔の多孔ランスについて、説明しやすいように一方の孔を省略して図示されている。また、図２の例２０４〜２０６は、それぞれ図２の例２０１〜２０３のランス内管の流路の範囲内におけるＡ−Ａ断面図を示している。また、図２に示す例では、説明を簡略化するため、図２の例２０２のノズル中心軸３ｃ、図２の例２０１のノズル中心軸７ｃおよび図２の例２０３のノズル中心軸１１ｃの傾斜角θは同じであるものとする。また、図２に示す例では図示していないが、上吹きランス（ランス内管およびノズル部）の内壁面と外壁面との間には、上吹きランスを冷却する冷却水の流路が設けられている。
【００１７】
図２の例２０２に示すように、上吹きランス１はランス内管２およびノズル部３を備える。
ランス内管２は主にスチール製であり、転炉型精錬容器に収容された溶銑に吹き付ける酸素含有ガス（以下、単に「ガス」と称する場合がある。）及び粉体副原料（以下、単に「粉体」と称する場合がある。）の混合体の流路２ａを有する。流路２ａは、ノズル部３に至るまで、ほぼ均一の内径を有する管状となっており、ガス及び粉体の進行方向に対して、流路２ａの断面積が急激に変化しないような形状となっている。
【００１８】
なお、図２の例２０２に示すように、境界面４は、流路２ａの内壁面２ｂにおいて、流路２ａとノズル孔３ａとの境界部２ｃで区切られた仮想のランス内管２の流路２ａの内壁面である。また、図２の例２０５に示すように、ランス内管２の流路２ａの範囲内でランス中心軸２ｄに垂直な横断面１３に境界面４を投影すると、境界線２ｃ′で囲まれた投影面１４が形成される。境界線２ｃ′は、境界部２ｃを横断面１３に投影した線である。
【００１９】
ノズル部３は主に銅製であり、ノズル孔３ａを有する。ノズル孔３ａの形状は、円筒形（ストレートノズル）であってもよく、いわゆるラバール形（ラバールノズル）であってもよい。ノズル孔３ａは、図２の例２０２に示すように、ランス内管２の流路２ａの端部で、境界部２ｃを介して流路２ａと連通して延設されている。流路２ａとノズル孔３ａとが接合する位置は、図１に示す線分Ｃの長さＬと横断線分Ｂの長さＬ０との関係が前述した（１）式を満たすような位置である。これは以下のような着想に基づいて得られた知見である。
【００２０】
ランス内管の流路をガスと共に通過し、ノズル孔から噴出される粉体は大別すると、「ノズル孔内に侵入する以前に流路の内壁面と衝突する粉体」と「流路の内壁面に衝突せずにノズル孔内に直接侵入する粉体」とに分けられる。本発明者らが２．５ｔ規模の転炉による粉体上吹き実験時のランス摩耗実態と、流動解析により得られたガス及び粉体挙動とを照合した結果、「流路の内壁面に衝突せずにノズル孔内に直接侵入する粉体」の挙動と摩耗挙動とが類似していた。以上から、本発明者らはノズル部の形状を変更することにより「流路の内壁面に衝突せずにノズル孔内に直接侵入する粉体」の割合を減少させれば、粉体によるノズル内壁面における摩耗が抑制されると考えた。
【００２１】
まず、ランス内管の流路をガスと粉体とが流路の中心軸方向に対して均一に流れると仮定する。その場合、ランス内管の流路とノズル部のノズル孔との境界面をランス内管の流路の横断面へ投影したとき、その投影面上の線分Ｃの長さＬを小さくすれば、ノズル孔を通過する全粉体の内に占める「流路の内壁面に衝突せずにノズル孔内に直接侵入する粉体」の割合が減少し、ノズル孔の内壁面に衝突する粉体の量が低減するため、ノズル摩耗が抑制される可能性がある。
【００２２】
一方で、投影面上の線分Ｃの長さＬを０もしくは過剰に小さくしてしまうと、線分Ｃの長さＬがノズル孔３ａにおける横断線分Ｂの長さＬ０に比べて遥かに小さくなってしまう。その結果、ガスおよび粉体の流れに偏流が生じ、「流路の内壁面に衝突せずにノズル孔内に直接侵入する粉体」がノズル孔の内壁面に衝突し、逆に摩耗を招く可能性も考えられる。
【００２３】
例えば、図２の例２０１に示す上吹きランス５では、ノズル孔７ａと流路６ａとの境界面８が流路６ａの側面に位置する。このため、図２の例２０４に示すように、ランス中心軸６ｄに垂直な横断面１５へ境界面８を投影した場合、投影面の面積はほぼ０である。つまり、図１の例１０１に示すように、線分Ｃそのものが存在しないため、Ｌ＝０となる。この場合、「流路の内壁面に衝突せずにノズル孔内に直接侵入する粉体」の割合は低減されるものの、図２の例２０１に示すような偏流が生じ、図２の例２０３とは異なるメカニズムで、図２の例２０１のようにノズル孔の上側の内壁面７ｂが摩耗すると考えられる。つまり、偏流が生じることにより、ノズル孔７ａ内においてガスおよび粉体の速度が加速し、特にノズル孔７ａの出口付近において内壁面７ｂが摩耗しやすくなってしまう。
【００２４】
また、図２の例２０３に示す上吹きランス９においては、流路１０ａとノズル孔１１ａとの境界部１０ｃで区切られた境界面１２は、流路１０ａの最も下流側の内壁面１０ｂに位置する。したがって、ランス中心軸１０ｄに垂直な横断面１６に境界面１２を投影した場合、境界線１０ｃ′に囲まれた投影面１７は楕円形となる。なお、境界線１０ｃ′は、境界部１０ｃを横断面１６に投影した線である。このため、「ランス内管の流路の内壁面に衝突せずにノズル孔内に直接侵入する粉体」が、ノズル孔１１ａに多量に進入する。進入した粉体はノズル孔１１ａの内壁面１１ｂに衝突するため、内壁面１１ｂは摩耗しやすい。
【００２５】
このように、本実施形態に係る上吹きランス１の場合、投影面１４の面積が図２の例２０３に示す上吹きランス９の投影面１７の面積より小さく、線分Ｃの長さＬが短い。したがって、図２の例２０２に示す上吹きランス１のようにノズル孔３ａが流路２ａと連通している場合、「流路の内壁面に衝突せずにノズル孔内に直接侵入する粉体」の割合は、図２の例２０３に示す上吹きランス９より低減される。
【００２６】
また、図２の例２０２に示すノズル孔３ａは、ノズル中心軸３ｃが流路２ａのランス中心軸２ｄに対して傾斜するように、ランス内管２の流路２ａに連通している。傾斜角θは１０°未満ではランスから噴出されるジェット同士が合体し易くなってスピッティングが増加しやすく、また傾斜角θが３０°を超えると火点と炉壁間距離が短くなり過ぎて炉壁耐火物の溶損が促進されてしまうため、傾斜角θは１０〜３０°が望ましい。また、ランス内管２のランス中心軸２ｄがＺ軸、ノズル孔３ａの出口位置がＸ軸上となるように定めたＸＹＺ直交座標系において、ノズル孔３ａのひねりに相当するＹＺ平面へのノズル軸の投影とＺ軸とがなす角度、およびノズルの外側方向の傾斜に相当するＸＺ平面へのノズル軸の投影がＺ軸となす角度を設けて、ノズル孔３ａのノズル中心軸３ｃがランス中心軸２ｄに対してねじれる方向に傾斜していてもよい。
【００２７】
次に本発明者らは、前述の仮説に基づいてＬ／Ｌ０の好適な範囲を見出すために、粉体摩耗抑制を指向したノズル形状について耐摩耗試験を行った。
【００２８】
（１）共通する調査条件
本発明者らは、ランス内管の径を２０ｍｍ、ノズル孔数を４、スロート径を５．１ｍｍ、ノズル傾斜角を２０°とし、ランス中心軸を含み、かつ且つ境界面を二等分する断面において、境界面上でランスの最も下流側の点を通り、ランス中心軸に垂直な直線上でノズル孔を横断する横断線分Ｂの長さＬ０を固定値とした。一方、ランス内管の流路の範囲内でランス中心軸に垂直な横断面へ横断線分Ｂを投影したときに横断面上に投影される線分Ｃの長さＬを変更して、粉体によるノズル孔の内壁面の摩耗を評価した。スロート径とは、ノズル部のノズル孔において断面積が最小となるときの直径とし、酸素含有ガスとして酸素ガスを、粉体副原料として生石灰粉を用いた。酸素ガス流量が３．０Ｎｍ３／ｍｉｎの条件下で、粒径５〜２００μｍの生石灰粉を５．５ｋｇ／ｍｉｎでのべ２０時間断続的に供給し、ノズル孔にガスおよび粉体を通過させる試験を実施した。
【００２９】
（２）Ｌ／Ｌ０と摩耗試験後のノズル摩耗量との関係
図３に、各ノズルにおけるＬ／Ｌ０と摩耗試験後のノズル摩耗量との関係を示す。Ｌ／Ｌ０が小さくなるほどノズル摩耗量が減少したが、特にＬ／Ｌ０＜０．２の領域ではＬ／Ｌ０が小さくなるほど、それまでと反対方位のノズル孔の内壁面の摩耗量が増加した。概ね、０．１９≦Ｌ／Ｌ０≦０．８２である場合は、Ｌ／Ｌ０＝１．０の場合と比較してノズルの摩耗量が半分以下となった。以上の検討により、本発明を実施するのに好適な範囲は（１）式に示す通り、０．１９≦Ｌ／Ｌ０≦０．８２であることが判明した。また、より確実に摩耗を抑えるために、好ましくは０．３５≦Ｌ／Ｌ０≦０．７０である。
【００３０】
次に、溶銑の精錬方法について説明する。
本発明に係る溶銑の精錬方法は、主に純酸素ガスである酸素含有ガスと共に粉体副原料を転炉に装入した溶銑に吹き付けて溶銑を精錬する際に、前述した本発明に係る転炉吹錬用上吹きランスを用いる。本発明に係る溶銑の精錬方法において、転炉に装入する溶銑は予備処理されているかどうかを問わない。また、精錬実施後の溶銑の成分も問わず、その精錬がいわゆる溶銑予備脱燐処理であってもよいし、その精錬によって溶鋼を製造してもよい。さらに、粉体副原料は生石灰、石灰石、カルシウムフェライト等の脱燐剤に限られず、ボーキサイトやルチル鉱石等の滓化促進材、鉄鉱石やＭｎ鉱石等の鉱石類、あるいはこれらの混合物であってもよい。
【００３１】
酸素含有ガスの吹付け流量および粉体副原料の粒径、添加量は、当該溶銑の精錬目的に応じて粉体副原料の搬送および吹付けが安定して行われれば良い。
本発明に係る転炉吹錬用上吹きランスは、いかなる条件においても従来の上吹きランスを用いるよりも粉体供給に伴うノズル摩耗の問題を抑制し、安定操業に寄与すると共にランス交換の頻度を低減して、生産性の向上に貢献することができる。
【実施例】
【００３２】
次に、本発明の実施例について説明するが、実施例での条件は、本発明の実施可能性及び効果を確認するために採用した一条件例であり、本発明は、この一条件例に限定されるものではない。本発明は、本発明の要旨を逸脱せず、本発明の目的を達成する限りにおいて、種々の条件を採用し得るものである。【００３３】
３００ｔ規模の上底吹き転炉で溶銑予備脱りん吹錬を行った。その際の主原料には、質量濃度でＣ：４．４〜４．５％、Ｓｉ：０．２〜０．５％、Ｍｎ：０．２〜０．４％、Ｐ：０．１００〜０．１３０％を含有する溶銑を約２６０ｔ、スクラップを約２０ｔ用いた。上吹き酸素流量を溶銑１ｔ当たり３．０Ｎｍ３／ｍｉｎとし、粉体副原料として粒径５〜２００μｍの生石灰粉体を上吹き速度９００ｋｇ／ｍｉｎ、底吹きＣＯ２流量を０．２５Ｎｍ３／ｍｉｎとした。この脱りん吹錬により、質量濃度でＣ：３．６〜３．８％、Ｓｉ≦０．０１％、Ｍｎ：０．１〜０．２％、Ｐ：０．０１５〜０．０２５％の溶銑を製造した。この試験では、ノズル摩耗により、ランス内部の冷却水の流路に穴が開き、水漏れが生ずるまでの吹錬回数とＬ／Ｌ０との関係を調査した。【００３４】
上吹きランスの条件は、ランス内管の径を１８０ｍｍ、スロート径を４５ｍｍ、ノズル孔数を４、ノズル傾斜角を２０°で固定し、Ｌ／Ｌ０を変えた上吹きランスを製作し、吹錬に用いた。以下の表１に、Ｌ／Ｌ０および摩耗指数を示す。ここで、摩耗指数とは、比較例１の上吹きランスを吹錬に用いて前記の水漏れが生ずるまでの吹錬回数を１として指数化した値である。【００３５】
【表１】
0006721129.tif 000002
【００３６】
まず、比較例１および２について述べる。比較例１に比べて比較例２の方が摩耗指数は小さかった。これは比較例２の上吹きランスの方がＬ／Ｌ０が小さいためと考えられる。次に実施例１〜４について述べる。実施例１〜４の摩耗指数は比較例１に比べて半分以下であった。これはＬ／Ｌ０≦０．８２を満足し、「ランス内管壁面に衝突せずにノズル孔内に直接侵入する粉体」の割合が減少したためと考えられる。また、実施例２は実施例１よりもＬ／Ｌ０が小さいが、実施例１の摩耗指数と大きな差異は見られなかった。また、実施例１および２はそれぞれ実施例３および４よりもさらに摩耗が抑えられた。【００３７】
一方、比較例３は実施例１〜４よりも摩耗指数が大きかった。これはＬ／Ｌ０を０．１９よりも小さくしたことにより、ノズル孔内のガスおよび粉体の流れに偏りが生じたためと考えられる。
以上より、０．１９≦Ｌ／Ｌ０≦０．８２とすることで粉体によるノズル孔の内壁面の摩耗を抑制でき、さらに０．３５≦Ｌ／Ｌ０≦０．７０とすることで、内壁面の摩耗をより抑制できることが確認された。
【産業上の利用可能性】
【００３８】
本発明によれば、酸素含有ガスおよび粉体副原料を上吹きすることによるノズルの摩耗を抑制でき、精錬用ランスの耐摩耗寿命を長くすることが可能となる。そのため、工業的価値が大きい。
【図１】
0006721129.tif 000003
【図２】
0006721129.tif 000004
【図３】
0006721129.tif 000005